ЭЛЕКТРОД, ПРИМЕНЯЕМЫЙ ДЛЯ ПОВЕРХНОСТНОЙ ОБРАБОТКИ РАЗРЯДОМ, И СПОСОБ ЕГО ИЗГОТОВЛЕНИЯ

1. Способ изготовления электрода, применимого для поверхностной обработки разрядом, содержащий:
замешивание состава, включающего электропроводный смешанный материал, содержащий первый порошок, полученный с помощью по меньшей мере любого процесса, выбранного из группы, состоящей из метода пульверизации, метода восстановления и карбонильного метода, и второй порошок, полученный методом измельчения, и связующее, причем электропроводный смешанный материал содержит второй порошок с долей 10-65 вес.%;
введение замешанного состава в литейную форму для получения сырой заготовки;
нагревание сырой заготовки так, чтобы удалить связующее из сырой заготовки; и
спекание сырой заготовки без связующего.
2. Способ по п. 1, причем связующее примешивают в состав с долей 47-55 объем.% от состава.
3. Способ по п. 1, дополнительно содержащий:
уменьшение среднего размера частиц смешанного материала до 5 мкм или менее.
4. Способ по п. 1, дополнительно содержащий:
обработку сырой заготовки изостатическим прессованием.
5. Способ по п. 4, причем связующее примешивают в состав с долей 47-55 объем.% от состава.
6. Способ по п. 4, причем связующее содержит воск, имеющий первую температуру удаления, и синтетическую смолу, имеющую вторую температуру удаления, и сырую заготовку нагревают до второй температуры удаления или выше на этапе нагревания сырой заготовки с тем, чтобы удалить связующее из сырой заготовки.
7. Способ по п. 6, дополнительно содержащий:
вымывание воска из сырой заготовки посредством растворителя перед изостатическим прессованием с тем, чтобы удалить воск из сырой заготовки.
8. Способ по п. 6, дополнительно содержащий:
нагревание сырой заготовки до температуры не ниже первой температуры удаления и не выше второй температуры удаления перед изостатическим прессованием с тем, чтобы удалить воск из сырой заготовки.
9. Электрод, применимый для поверхностной обработки разрядом, изготовленный:
замешиванием состава, включающего электропроводный смешанный материал, содержащий первый порошок, полученный с помощью по меньшей мере любого процесса, выбранного из группы, состоящей из метода пульверизации, метода восстановления и карбонильного метода, и второй порошок, полученный методом измельчения, и связующее, причем электропроводный смешанный материал содержит второй порошок с долей 10-65 вес.%;
введением замешанного состава в литейную форму для получения сырой заготовки;
нагреванием сырой заготовки так, чтобы удалить связующее из сырой заготовки; и
спеканием сырой заготовки без связующего.